(57)【特許請求の範囲】
【請求項１】
ＡＳＴＭ  Ｄ−３４１８−０８に従って測定した融解熱が５Ｊ／ｇ未満であるフルオロエラストマー［フルオロエラストマー（Ａ）］の製造方法であって、前記方法は、
少なくとも１種の追加的なフッ化モノマーの存在下、水性重合媒体中でフッ化ビニリデン（ＶＤＦ）を乳化重合することを含み、前記方法は、
−  少なくとも１種の有機酸化剤［試剤（Ｏ）］、及び
−  少なくとも１種の有機還元剤［試剤（Ｒ）］、
を含有する酸化還元ラジカル開始剤系の存在下で、ＶＤＦと前記追加的なフッ化モノマーとを重合することを含み、ＶＤＦと任意選択的かつ追加的なモノマーとを含有する前記重合媒体中でのみ試剤（Ｏ）が試剤（Ｒ）と接触するように、試剤（Ｏ）は試剤（Ｒ）とは別々に前記重合媒体へ供給される、製造方法。
【請求項２】
前記有機酸化剤［試剤（Ｏ）］が、
−  ジアセチルぺルオキシド、ジコハク酸ぺルオキシド、ジプロピオニルぺルオキシド、ジブチリルぺルオキシド、ジベンゾイルぺルオキシド、ベンゾイルアセチルぺルオキシド、ジグルタル酸ぺルオキシド、及びジラウリルぺルオキシドなどのジアシルぺルオキシド、
−  特にはジｔｅｒｔブチルぺルオキシド（ＤＴＢＰ）を含むジアルキルぺルオキシド、
−  特にはｔ−ブチルヒドロペルオキシド（ＴＢＨＰ）、クメンヒドロペルオキシド、３級アミルヒドロペルオキシドを含むヒドロペルオキシド、
−  過酸エステル、及び、例えばアンモニウム塩、ナトリウム塩、カリウム塩などのその塩、
−  特にはジイソピルペルオキシジカーボネート、ジ−ｎ−プロピルペルオキシジカーボネートを含むペルオキシジカーボネート、
からなる群から選択される、請求項１に記載の方法。
【請求項３】
前記有機還元剤［試剤（Ｒ）］が、シュウ酸、アスコルビン酸、ギ酸、マロン酸、クエン酸、還元糖（すなわちアルデヒド基又はケトン基を有する糖）、Ｎ−ニトロソアミン、ヒドロキシルアミン、及びこれらの混合物から選択される、請求項１又は２に記載の方法。
【請求項４】
前記試剤（Ｒ）がアスコルビン酸である、請求項３に記載の方法。
【請求項５】
前記酸化還元ラジカル開始剤系が少なくとも１種の遷移金属触媒［試剤（Ｐ）］を含有し、前記試剤（Ｐ）が好ましくはＦｅ２＋、Ｃｕ＋１、Ｃｏ２＋、Ａｇ＋、Ｔｉ２＋のうちの少なくとも１種を含有する、請求項１〜４のいずれか１項に記載の方法。
【請求項６】
前記試剤（Ｐ）がＦｅ２＋の塩から選択される、請求項５に記載の方法。
【請求項７】
前記酸化還元ラジカル開始剤系が、
−  少なくとも１種の有機酸化剤［試剤（Ｏ）］、
−  少なくとも１種の有機還元剤［試剤（Ｒ）］、
−  任意選択的な少なくとも１種の無機酸化剤［試剤（ＩＯ）］、
を含有し、前記酸化還元ラジカル開始剤系は実質的にＦｅ２＋、Ｃｕ＋１、Ｃｏ２＋、Ａｇ＋、Ｔｉ２＋のいずれの塩も含有しない、請求項１〜４のいずれか１項に記載の方法。
【請求項８】
フッ化ビニリデン由来の繰り返し単位と、少なくとも１種の追加的なフッ化モノマー由来の繰り返し単位とを含有するフルオロエラストマー（Ａ）であって、前記フルオロエラストマーは、
−  フルオロエラストマー１ｋｇあたり多くとも６０ｍｍｏｌ、好ましくは多くとも５０ｍｍｏｌ、より好ましくは多くとも４０ｍｍｏｌの量の、式−ＣＦ２Ｈ及び／又は−ＣＦ２ＣＨ３の末端基と、
−  フルオロエラストマー１ｋｇあたり多くとも５ｍｍｏｌ、好ましくは多くとも４ｍｍｏｌ、より好ましくは多くとも３ｍｍｏｌの量の、式−ＣＦ２ＣＨ２ＯＨの極性末端基と、
を含有する、フルオロエラストマー（Ａ）。
【請求項９】
前記フルオロエラストマー（Ａ）がＶＤＦベースのコポリマーからなる群から選択されるものであり、前記ＶＤＦは、
（ａ）テトラフルオロエチレン（ＴＦＥ）、ヘキサフルオロプロピレン（ＨＦＰ)、ヘキサフルオロイソブチレンなどのＣ２〜Ｃ８のパーフルオロオレフィン、
（ｂ）フッ化ビニル（ＶＦ）、トリフルオロエチレン（ＴｒＦＥ）、式ＣＨ２＝ＣＨ−Ｒｆ（ＲｆはＣ１〜Ｃ６パーフルオロアルキル基）のパーフルオロアルキルエチレンなどのＣ２〜Ｃ８の水素含有オレフィン、
（ｃ）クロロトリフルオロエチレン（ＣＴＦＥ）などのＣ２〜Ｃ８の塩化及び／又は臭化及び／又はヨウ化−フルオロオレフィン、
（ｄ）式ＣＦ２＝ＣＦＯＲｆ（Ｒｆは例えばＣＦ３、Ｃ２Ｆ５、Ｃ３Ｆ７などのＣ１〜Ｃ６（パー）フルオロアルキル基）の（パー）フルオロアルキルビニルエーテル（ＰＡＶＥ）、
（ｅ）式ＣＦ２＝ＣＦＯＸ（式中、Ｘは例えばパーフルオロ−２−プロポキシプロピル基などのカテナリー酸素原子を有するＣ１〜Ｃ１２の（（パー）フルオロ）−オキシアルキル）の（パー）フルオロ−オキシ−アルキルビニルエーテル、
（ｆ）下記式
0006026511.tif 000014
（式中、Ｒｆ３、Ｒｆ４、Ｒｆ５、及びＲｆ６は互いに同じ又は異なっており、独立に、フッ素原子と、特には−ＣＦ３、−Ｃ２Ｆ５、−Ｃ３Ｆ７、−ＯＣＦ３、−ＯＣＦ２ＣＦ２ＯＣＦ３基などの、任意選択的に１つ以上の酸素原子を含んでいてもよいＣ１〜Ｃ６の（パー）フルオロアルキル基とから選択される）で表される（パー）フルオロジオキソールであり、好ましくはパーフルオロジオキソール、
（ｇ）（パー）フルオロ−メトキシ−ビニルエーテル（以降ＭＯＶＥ）であって、式ＣＦＸ２＝ＣＸ２ＯＣＦ２ＯＲ”ｆ（式中、Ｒ”ｆは直鎖又は分枝のＣ１〜Ｃ６の（パー）フルオロアルキル、環状のＣ５〜Ｃ６の（パー）フルオロアルキル、及び１〜３個のカテナリー酸素原子を有する直鎖又は分枝のＣ２〜Ｃ６の（パー）フルオロオキシアルキルから選択され、Ｘ２＝Ｆ，Ｈであり、好ましくはＸ２がＦでＲ”ｆが−ＣＦ２ＣＦ３基（ＭＯＶＥ１）、−ＣＦ２ＣＦ２ＯＣＦ３基（ＭＯＶＥ２）、又は−ＣＦ３基（ＭＯＶＥ３）である）、ＭＯＶＥ、
（ｈ）例えばエチレン及びプロピレンなどのＣ２〜Ｃ８の非フッ素化オレフィン（ＯＩ)、
から選択される少なくとも１種のコモノマーと共重合されている、請求項８に記載のフルオロエラストマー（Ａ）。
【請求項１０】
前記フルオロエラストマー（Ａ）が、更に
（ＣＳＭ−１）下記式のヨウ素又は臭素含有モノマー
0006026511.tif 000015
（式中、各ＡＨｆはそれぞれ互いに同じ又は異なっており、独立にＦ、Ｃｌ、及びＨから選択され、ＢＨｆはＦ、Ｃｌ、Ｈ、ＯＲＨｆＢのいずれかであり、ＲＨｆＢは部分的に、実質的に、又は完全にフッ素化又は塩素化され得る分岐又は直鎖のアルキルラジカルであり、各ＷＨｆはそれぞれ互いに同じ又は異なっており、独立に共有結合又は酸素原子であり、ＥＨｆは任意選択的にフッ素化されていてもよい２〜１０の炭素原子を有する２価の基であり、ＲＨｆは部分的に、実質的に又は完全にフッ素化され得る分岐又は直鎖のアルキルラジカルであり、ＲＨｆはヨウ素及び臭素からなる群から選択されるハロゲン原子であってエーテル結合が挿入されていてもよく、好ましくはＥＨｆは、ｍが３〜５の整数である−（ＣＦ２）ｍ−基である）、
（ＣＳＭ−２）シアニド基を含有するフッ素化されていてもよいエチレン性不飽和化合物、
由来の繰り返し単位を含有する、請求項８に記載のフルオロエラストマー（Ａ）。
【請求項１１】
前記フルオロエラストマー（Ａ）が、更に下記一般式
0006026511.tif 000016
（式中、Ｒ１、Ｒ２、Ｒ３、Ｒ４、Ｒ５、及びＲ６は、互いに同じ又は異なるＨ又はＣ１〜Ｃ５のアルキル基であり、Ｚは任意選択的に酸素原子を含有していてもよい、好ましくは少なくとも部分的にフッ素化された、直鎖又は分枝のＣ１〜Ｃ１８のアルキレン又はシクロアルキレンラジカル、又は、（パー）フルオロポリオキシアルキレンラジカルである）を有するビス−オレフィン［ビス−オレフィン（ＯＦ）］由来の繰り返し単位を含有する、請求項８に記載のフルオロエラストマー（Ａ）。
【請求項１２】
請求項８に記載のフルオロエラストマー（Ａ）と、少なくとも１種の過酸化物とを含有する、過酸化物硬化型組成物。
【請求項１３】
請求項８に記載のフルオロエラストマー（Ａ）と、少なくとも１種の硬化剤と、少なくとも１種の促進剤とを含有する、イオン硬化型組成物。
【請求項１４】
請求項８に記載のフルオロエラストマー（Ａ）から、又は、請求項１２に記載の過酸化物組成物から、又は請求項１３に記載のイオン硬化型組成物から、得られる硬化製品。
【発明の詳細な説明】
【技術分野】
【０００１】
関連出願の相互参照
本出願は２０１１年５月３日に出願された米国仮特許出願番号第６１／４８１９８８号明細書及び２０１１年６月７日に出願された欧州特許出願公開第１１１６９０１１．１号明細書に基づく優先権を主張するものであり、この出願の内容全体は、あらゆる目的のため、参照によって本明細書に包含される。
【０００２】
本発明は、有機ラジカル開始剤の存在下、フルオロモノマー、特にはフッ化ビニリデンの重合によって、フルオロエラストマーを得るための乳化重合技術、及び、それによって得たフルオロエラストマーに関する。
【背景技術】
【０００３】
加硫処理した（パー）フルオロエラストマーは、耐熱性、耐薬品性、耐候性などの複数の好ましい特性を有することから、様々な用途で、特にはオイルシール、ガスケット、シャフトシール、Ｏリングなどのシーリング物品の製造用途で用いられてきた。
【０００４】
（パー）フルオロエラストマーを製造するためによく用いられる方法には、一般的にはフッ素系界面活性剤の存在下で、１種以上のフッ化モノマーを水系乳化重合することが含まれる。例えば過硫酸塩などの無機開始剤を使用すると、その開始機構のため、一般的にポリマー鎖に極性末端基が形成されることが当該技術分野でよく知られており、前述の基としては、ＳＯ３−基、いずれかの形態のカルボキシル基類、ヒドロキシル基などが挙げられる。これらの基は、一般的に、たとえ低濃度での存在であっても熱安定性不足及び酸化安定性不足の主要因及び／又は硬化プロセスを阻害する主要因になると考えられている。
【０００５】
したがって、極性末端基がない、そしてそのためより熱的に安定で効率的な硬化挙動を示すポリマーを乳化重合によって製造する場合には、一般的に有機開始剤が最適な開始剤である。
【０００６】
しかし、前記有機開始剤の存在下における乳化重合によってフルオロエラストマー、より具体的にはフッ化ビニリデン（ＶＤＦ）フルオロエラストマーを製造する場合、ラジカルの生成はこれら後者の熱分解によって引き起こされる。ところが、これらの有機化合物は多くの場合１００℃未満の温度ではほとんど分解挙動がみられず、そのため、適切な重合速度を得るために必要とされる重合条件が１２０℃以上になる場合もあった。これらの「高Ｔ」条件の結果として、ポリマー鎖は、転移、バックバイティング、ポリマーへの移動を含む様々な副反応を起こし、最終的に鎖の欠陥が生じてしまう。これは、フルオロエラストマーマトリックスの機械特性及び引張特性並びにフルオロエラストマー及びその合成物の加工特性を低下させるおそれがある。
【０００７】
特に、高温でＶＤＦを重合する場合、一般的にポリマー主鎖は、式−ＣＦ２Ｈ及び／又は−ＣＦ２ＣＨ３である末端基によって停止される短鎖分枝によって中断されることが知られている。これは例えば下のスキームに示されるように、典型的には分子内連鎖移動（バックバイティング）に起因する。
0006026511.tif 000002
【０００８】
また更に、ＶＤＦ繰り返し単位中の−ＣＨ２−部への攻撃を含むポリマーへの移動現象は、下のスキームに示されるように、特に高温下で長鎖の分岐及び別の−ＣＦ２Ｈ末端基を更に生成させることがある。
0006026511.tif 000003
【０００９】
他方、少なくとも酸化剤と、前記酸化剤を容易に分解することができる還元剤とを含有する酸化還元系のラジカル開始方法の使用をベースとする重合技術も知られている。
【００１０】
欧州特許出願公開第０４６１５２１Ａ号明細書（ＤＡＩＫＩＮ  ＩＮＤ  ＬＴＤ、１９９１年１２月１８日）には、特定のラジカル重合方法によるＶＤＦポリマーの製造方法が開示されている。好適な技術としては、特に、有機ラジカル開始剤を使用することを含む懸濁重合技術、又は、過硫酸アンモニウム、過硫酸カルシウム、過酸化水素、若しくはこれらの無機過酸化物のいずれかの混合物を、硫酸鉄などの還元剤及びｌ−アルコルビン酸などの安定剤と共に用いた乳化重合技術が挙げられる。
【００１１】
また、欧州特許出願公開第１５９１４６１Ａ号明細書（ＡＲＫＥＭＡ  ＩＮＣ、２００５年１１月２日）には、特定の水素化界面活性剤とラジカル開始剤との組み合わせの存在下でのＶＤＦの乳化重合が開示されている。前記ラジカル開始剤は、酸化剤と、還元剤と、電子移動媒体として機能する促進剤とからなる酸化還元系とすることができる。酸化剤は特にはｔｅｒ−ブチルヒドロペルオキシド及びクメンヒドロペルオキシドなどのヒドロペルオキシドとすることができ、還元剤はアスコルビン酸とすることができ、促進剤は特には硫酸鉄などの遷移金属塩とすることができる。
【００１２】
更に、これらの酸化還元系の使用は非常にデリケートであり、酸化剤／還元剤をほんのわずかに添加しただけでも全く重合が起こらないか、ある場合においては、反応速度及び／又は大量のファウリング現象を制御できない場合があるため、求められる目的、すなわち実質的に極性基を含まず規則欠陥のない構造を有するフルオロエラストマーの効率的な製造、を達成することができない。
【発明の概要】
【発明が解決しようとする課題】
【００１３】
したがって、当該技術分野では、実質的に極性末端基を有さず、そのため向上した熱安定性及び酸化安定性、並びに、より規則的な構造を有し、わずかな欠陥しか有さないフルオロエラストマー、特にはＶＤＦベースのフルオロエラストマーを製造するための方法が現在も不足している。
【課題を解決するための手段】
【００１４】
出願人は驚くべきことに、極性末端基が全くないか実質的にない非常に規則的なポリマー鎖を有する材料を得るために、特定の材料及び添加方法に従うことで、酸化還元開始剤系での乳化重合によってフッ化ビニリデンフルオロエラストマーを製造できることを見出した。
【００１５】
したがって本発明の目的は、ＡＳＴＭ  Ｄ−３４１８−０８に従って測定した融解熱が５Ｊ／ｇ未満であるフルオロエラストマー［フルオロエラストマー（Ａ）］の製造方法であって、前記方法は、少なくとも１種の追加的なフッ化モノマーの存在下、水系重合媒体中でフッ化ビニリデン（ＶＤＦ）を乳化重合することを含み、前記方法は、
−  少なくとも１種の有機酸化剤［試剤（Ｏ）］、
−  少なくとも１種の有機還元剤［試剤（Ｒ）］、
を含有する酸化還元ラジカル開始剤系の存在下で、ＶＤＦと前記追加的なフッ化モノマーとを重合することを含み、ＶＤＦと任意選択的かつ追加的なモノマーとを含有する前記重合媒体中でのみ試剤（Ｏ）が試剤（Ｒ）と接触するように、試剤（Ｏ）は試剤（Ｒ）とは別々に前記重合媒体へ供給される、製造方法である。
【発明を実施するための形態】
【００１６】
出願人は驚くべきことに、試剤（Ｏ）と試剤（Ｒ）として共に有機化合物を用いる場合、重合可能なモノマーが存在する重合媒体中で試剤（Ｏ）と試剤（Ｒ）とが混ざるようにすることによってのみ、モノマーの重合を効率的に開始させるラジカルを低温で有利には効率的に発生させることができ、ファウリング現象なしに、極性基及び鎖欠陥（反転、バックバイティング、長鎖分枝及び短鎖分枝など）が低減された、期待されるフルオロエラストマー材料が得られることを見出した。前記試剤（Ｏ）と試剤（Ｒ）を単一混合物として供給した比較実験では、たとえ重合媒体中への導入前に低温に保っても、有意な反応速度は得られなかった。
【００１７】
本発明の方法は、乳化重合方法である。すなわち、マイクロ−又はナノ−エマルションを含む、エマルションの重合又は「ディスパージョン」として知られているものの重合に関するものであり、通常、この重合方法の結果として、水系媒体中にポリマー粒子の分散が与えられる。したがって、乳化重合方法は、当業者に良く知られている懸濁重合及び／又は溶液重合技術とは特に区別されるものである。
【００１８】
本発明の方法においては、ＶＤＦは少なくとも１種の追加的なフッ化モノマーと重合される。
【００１９】
好適なフッ化モノマーの非限定的な例には、特に、
（ａ）例えばテトラフルオロエチレン（ＴＦＥ）、ヘキサフルオロプロペン（ＨＦＰ)、ヘキサフルオロイソブテンなどのＣ２〜Ｃ８のパーフルオロオレフィン、
（ｂ）例えばトリフルオロエチレン（ＴｒＦＥ）、フッ化ビニルなどのＣ２〜Ｃ８の水素化フルオロオレフィン、
（ｃ）例えばクロロトリフルオロエチレン（ＣＴＦＥ）などのＣ２〜Ｃ８の塩化−、及び／又は臭化−、及び／又はヨウ化−フルオロオレフィン、
（ｄ）式ＣＦ２＝ＣＦＯＲｆ（Ｒｆは例えば−ＣＦ３、−Ｃ２Ｆ５、−Ｃ３Ｆ７パーフルオロアルキル基などのＣ１〜Ｃ６の（パー）フルオロアルキル基）の（パー）フルオロアルキルビニルエーテル（ＰＡＶＥ）、
（ｅ）式ＣＦ２＝ＣＦＯＸ（式中、Ｘは例えばパーフルオロ−２−プロポキシプロピル基などの１つ以上のエーテル基を有するＣ１〜Ｃ１２の（パー）フルオロオキシアルキル基）の（パー）フルオロオキシアルキルビニルエーテル、
（ｆ）下記式
0006026511.tif 000004
（式中、Ｒｆ３、Ｒｆ４、Ｒｆ５、及びＲｆ６は互いに同じ又は異なっており、独立にフッ素原子、又は、任意選択的に１つ以上の酸素原子を含んでいてもよいＣ１〜Ｃ６の（パー）フルオロアルキル基から選択され、好ましくは−ＣＦ３、−Ｃ２Ｆ５、−Ｃ３Ｆ７、−ＯＣＦ３、−ＯＣＦ２ＣＦ２ＯＣＦ３基である）の（パー）フルオロジオキソール、
（ｇ）一般式ＣＦＸ２＝ＣＸ２ＯＣＦ２ＯＲ”ｆ（Ｒ”ｆは直鎖又は分枝のＣ１−Ｃ６の（パー）フルオロアルキル基、環状のＣ５〜Ｃ６の（パー）フルオロアルキル基、及び１〜３個の酸素原子を有する直鎖又は分枝のＣ２〜Ｃ６の（パー）フルオロオキシアルキル基から選択され、Ｘ２はＦ又はＨであり、好ましくはＸ２がＦでＲ”ｆは−ＣＦ２ＣＦ３基（ＭＯＶＥ１）、−ＣＦ２ＣＦ２ＯＣＦ３基（ＭＯＶＥ２）、又は−ＣＦ３基（ＭＯＶＥ３）である）、（パー）フルオロメトキシビニルエーテル（ＭＯＶＥ）
が含まれる。
【００２０】
重合は、例えばＣ２〜Ｃ８の水素化オレフィンなどの非フッ素化モノマーを更に含んでいてもよい。
【００２１】
また更に、重合は、例えば過酸化物硬化反応に関与可能な基などの少なくとも１つの官能基を有するモノマーを含んでいてもよい。これらのモノマーはしばしば硬化部位モノマーと呼ばれる。そのような官能基としては、特に、例えば臭素原子又はヨウ素原子などのハロゲン原子及びニトリル基が挙げられる。
【００２２】
これらの実施形態によれば、硬化部位モノマーの中でも、特に
（ＣＳＭ−１）下記式のヨウ素又は臭素含有モノマー
0006026511.tif 000005
（式中、各ＡＨｆはそれぞれ互いに同じ又は異なり、独立にＦ、Ｃｌ、及びＨから選択され、ＢＨｆはＦ、Ｃｌ、Ｈ、ＯＲＨｆＢのいずれかであり、ＲＨｆＢは部分的に、実質的に、又は完全にフッ素化又は塩素化され得る分岐又は直鎖のアルキルラジカルであり、各ＷＨｆはそれぞれ互いに同じ又は異なり、独立に共有結合又は酸素原子であり、ＥＨｆは任意選択的にフッ素化されていてもよい２〜１０の炭素原子を有する２価の基であり、ＲＨｆは部分的に、実質的に又は完全にフッ素化され得る分岐又は直鎖のアルキルラジカルであり、ＲＨｆはヨウ素及び臭素からなる群から選択されるハロゲン原子であってエーテル結合が挿入されていてもよく、好ましくはＥＨｆは、ｍが３〜５の整数である−（ＣＦ２）ｍ−基である）、
（ＣＳＭ−２）シアニド基を含有するフッ素化されていてもよいエチレン性不飽和化合物、
を挙げることができる。
【００２３】
タイプ（ＣＳＭ１）の硬化部位含有モノマーの中でも好ましいモノマーは、
（ＣＳＭ１−Ａ）下記式のヨウ素含有パーフルオロビニルエーテル
0006026511.tif 000006
（式中、ｍは０〜５の整数であり、ｎは０〜３の整数であり（ただしｍとｎのうちの少なくとも１つは０ではない）、ＲｆｉはＦ又はＣＦ３基である（特には米国特許第４７４５１６５号明細書（ＡＵＳＩＭＯＮＴ  ＳＰＡ、）１９８８年５月１７日）、米国特許第４５６４６６２号明細書（ＭＩＮＮＥＳＯＴＡ  ＭＩＮＩＮＧ）１９８６年１月１４日）、及び欧州特許出願公開第１９９１３８Ａ号明細書（ＤＡＩＫＩＮ  ＩＮＤ  ＬＴＤ）１９８６年１０月２９日）に記載されている））、
（ＣＳＭ−１Ｂ）下記式のヨウ素含有エチレン性不飽和化合物
ＣＸ１Ｘ２＝ＣＸ３−（ＣＦ２ＣＦ２）−Ｉ
（式中、Ｘ１、Ｘ２、Ｘ３は互いに同じ又は異なり、独立にＨ又はＦであり、ｐは１〜５の整数であり、これらの化合物としては、ＣＨ２＝ＣＨＣＦ２ＣＦ２Ｉ、Ｉ（ＣＦ２ＣＦ２）２ＣＨ＝ＣＨ２、ＩＣＦ２ＣＦ２ＣＦ＝ＣＨ２、Ｉ（ＣＦ２ＣＦ２）２ＣＦ＝ＣＨ２が挙げられる）、
（ＣＳＭ−１Ｃ）下記式のヨウ素含有エチレン性不飽和化合物
ＣＨＲ＝ＣＨ−Ｚ−ＣＨ２ＣＨＲ−Ｉ
（式中、ＲはＨ又はＣＨ３であり、Ｚは直鎖又は分岐の、任意選択的に１つ以上のエーテル酸素原子を含有していてもよいＣ１〜Ｃ１８の（パー）フルオロアルキレンラジカル、又は（パー）フルオロポリオキシアルキレンラジカルであり、これらの化合物の中でも、ＣＨ２＝ＣＨ−（ＣＦ２）４ＣＨ２ＣＨ２Ｉ、ＣＨ２＝ＣＨ−（ＣＦ２）６ＣＨ２ＣＨ２Ｉ、ＣＨ２＝ＣＨ−（ＣＦ２）８ＣＨ２ＣＨ２Ｉ、ＣＨ２＝ＣＨ−（ＣＦ２）２ＣＨ２ＣＨ２Ｉが挙げられる）、
（ＣＳＭ−１Ｄ）例えば米国特許第４０３５５６５号明細書（ＤＵＰＯＮＴ、１９７７年７月１２日）に記載されている、ブロモトリフルオロエチレン又はブロモテトラフルオロブテンなどの２〜１０の炭素原子を含有する臭化及び／又はヨウ化アルファオレフィン、又は米国特許第４６９４０４５号明細書（ＤＵＰＯＮＴ、１９８７年９月１５日）に記載されている、他の臭化及び／又はヨウ化アルファオレフィン化合物、
からなる群から選択されるものである。
【００２４】
タイプ（ＣＳＭ２）の硬化部位含有モノマーの中でも好ましいモノマーは、
（ＣＳＭ２−Ａ）式ＣＦ２＝ＣＦ−（ＯＣＦ２ＣＦＸＣＮ）ｍ−Ｏ−（ＣＦ２）ｎ−ＣＮで表され、ＸＣＮがＦ又はＣＦ３基であり、ｍが０、１、２、３、又は４であり、ｎが１〜１２の整数であるシアニド基含有パーフルオロビニルエーテル、
（ＣＳＭ２−Ｂ）式ＣＦ２＝ＣＦ−（ＯＣＦ２ＣＦＸＣＮ）ｍ’−Ｏ−ＣＦ２−ＣＦ（ＣＦ３）−ＣＮで表され、ＸＣＮがＦ又はＣＦ３基であり、ｍ’が０、１、２、３、又は４であるシアニド基含有パーフルオロビニルエーテル、
からなる群から選択されるものである。
本発明の目的に好適なタイプＣＳＭ２−Ａ及びＣＳＭ２−Ｂの硬化部位含有モノマーの具体例は、特に米国特許第４２８１０９２号明細書（ＤＵＰＯＮＴ、１９８１年７月２８日）、米国特許第５４４７９９３号明細書（ＤＵＰＯＮＴ、１９９５年９月５日）、米国特許第５７８９４８９号明細書（ＤＵＰＯＮＴ、１９８８年８月４日）に記載されているものである。
【００２５】
有機酸化剤［試剤（Ｏ）］の選択は特には制限されない。フッ化ビニリデンの重合を開始することが知られている有機開始剤のいずれも用いることができる。それらの中でも以下のものを挙げることができる。
−  ジアセチルぺルオキシド、ジコハク酸ぺルオキシド、ジプロピオニルぺルオキシド、ジブチリルぺルオキシド、ジベンゾイルぺルオキシド、ベンゾイルアセチルぺルオキシド、ジグルタル酸ぺルオキシド、ジラウリルぺルオキシドなどのジアシルぺルオキシド。
−  特にはジｔｅｒｔブチルぺルオキシド（ＤＴＢＰ）を含むジアルキルぺルオキシド。
−  特にはｔ−ブチルヒドロペルオキシド（ＴＢＨＰ）、クメンヒドロペルオキシド、３級アミルヒドロペルオキシドを含むヒドロペルオキシド。
−  過酸エステル、及び、例えばアンモニウム塩、ナトリウム塩、カリウム塩などのその塩、
過酸の例としては過酢酸が挙げられる。過酸のエステルも用いることができ、その例としてはｔｅｒｔ−ブチルぺルオキシアセテート及びｔｅｒｔ−ブチルぺルオキシピバレートが挙げられる。
−  特にはジイソプロピルペルオキシジカーボネート、ジ−ｎ−プロピルペルオキシジカーボネートを含むペルオキシジカーボネート。
【００２６】
同様に、有機還元剤［試剤（Ｒ）］の選択も特には制限されない。当業者は、酸化還元ラジカル開始剤系の他の化合物を踏まえて最も適切な試剤（Ｒ）を選択するであろう。通常、有機還元剤（Ｒ）は、シュウ酸、アスコルビン酸、ギ酸、マロン酸、クエン酸、還元糖（すなわちアルデヒド基又はケトン基を有する糖）、Ｎ−ニトロソアミン、ヒドロキシルアミンから選択される。これら全ての試剤（Ｒ）の中でもアスコルビン酸が好ましい。
【００２７】
本明細書において、用語「アスコルビン酸」には、ｉｓｏ−アスコルビン酸（エリソルビン酸）などのアスコルビン酸の異性体だけでなく、例えばアスコルビン酸ナトリウム、アスコルビン酸カルシウム、アスコルビン酸カリウムなどの対応する塩も含まれる。
【００２８】
任意選択的に、無機酸化剤(ＩＯ)を試剤（Ｐ）及び試剤（Ｏ）と組み合わせて用いてもよい。無機酸化剤の非限定的な例としては、例えば過硫酸カリウム、過硫酸アンモニウム、過硫酸ナトリウムなどの過硫酸を挙げることができる。
【００２９】
このような試剤（ＩＯ）の使用は必須ではないが、一定量の極性末端基を生成させる目的で、特定の状況下においては推奨され得る。極性末端基は、フルオロエラストマー（Ａ）ラテックスの安定性向上及び凝固時の後処理の改善に役立ち、その結果、凝固クラムの粘性を低減／最小限にすることができる。
【００３０】
ただし、試剤（ＩＯ）の量は、極性末端基の量がゼロではないが少ない量になるように、有利には、特に式−ＣＦ２ＣＨ２ＯＨで表される基の量がフルオロエラストマー１ｋｇ当たり多くとも５ｍｍｏｌ、好ましくは多くとも４ｍｍｏｌ、より好ましくは多くとも３ｍｍｏｌとなるように、通常選択される。
【００３１】
したがって用いる場合、この試剤（ＩＯ）は試剤（Ｏ）に対して少なくとも１／１０００、好ましくは少なくとも１／５００、より好ましくは少なくとも１／１００のモル比で、及び／又は、試剤（Ｏ）に対して多くとも１／５、好ましくは多くとも１／１０のモル比で、使用されると理解される。約１／１５のモル比が特に良好な結果を与えることが見出された。
【００３２】
本発明の第一の実施形態によれば、本発明の方法の酸化還元ラジカル開始剤系は、
−  少なくとも１種の有機酸化剤［試剤（Ｏ）］、
−  少なくとも１種の有機還元剤［試剤（Ｒ）］、
−  任意選択的な少なくとも１種の無機酸化剤（ＩＯ）、及び
−  遷移金属触媒［試剤（Ｐ）］、
を含有する。
【００３３】
好ましくは、本発明の酸化還元ラジカル開始剤系は、本質的に試剤（Ｏ）と、試剤（Ｒ）と、任意選択的な試剤（ＯＩ）と、試剤（Ｐ）とからなる。
【００３４】
この実施形態によれば、用いる遷移金属触媒及び用いる有機酸化剤に応じて試剤（Ｒ）の選択が行われることが理解される。
【００３５】
遷移金属触媒［試剤（Ｐ）］に関しては、通常Ｆｅ２＋、Ｃｕ＋１、Ｃｏ２＋、Ａｇ＋、Ｔｉ２＋を含有するものが好ましい。これらの金属の任意の錯体又は塩を有利には用いることができる。本発明の方法において最も優れた性能を示したのはＦｅ２＋の塩である。
【００３６】
出願人はこの理論に拘束されるものではないが、本発明の方法では、試剤（Ｐ）が酸化剤（Ｏ）の分解を有利には触媒してその後の重合を開始させることができるラジカル種を放出させ、このプロセスで遷移金属がその高酸化状態に酸化され、そして、有機還元剤（Ｒ）が金属触媒を最初の酸化状態へ戻すように働いて金属触媒をもとの低い酸化状態へと戻すと思われる。
【００３７】
この第一の実施形態の酸化還元ラジカル開始剤系を用いた本発明の方法で達成可能な重合速度は非常に速い。これは一般的に所定の製造ラインの処理能力を向上させる明確な利点であると考えられるが、ある条件の下では、不安定性、オシレーション、暴走現象などを避ける目的で注意深く反応速度を制御するために追加的な測定も必要とされる場合がある。
【００３８】
更に、遷移金属触媒［試剤（Ｐ）］を使用するとフルオロエラストマー（Ａ）中に金属残留物が残るおそれがある。
【００３９】
本発明の第二の実施形態によれば、本発明の方法の酸化還元ラジカル開始剤系は、
−  少なくとも１種の有機酸化剤［試剤（Ｏ）］、
−  少なくとも１種の有機還元剤［試剤（Ｒ）］、
−  任意選択的な少なくとも１種の無機酸化剤（ＩＯ）、
を含有し、前記酸化還元ラジカル開始剤系は実質的にＦｅ２＋、Ｃｕ＋１、Ｃｏ２＋、Ａｇ＋、Ｔｉ２＋のいずれの塩も有さない。
【００４０】
好ましくは、本発明の酸化還元ラジカル開始剤系は、本質的に試剤（Ｏ）と、試剤（Ｒ）と、任意選択的な試剤（ＯＩ）とからなる。
【００４１】
つまり、本発明のこの第二の実施形態によれば、製造後に悪影響を及ぼす可能性が見出された特定の遷移金属触媒が使用されない。
【００４２】
出願人は、驚くべきことに、酸化還元系では一般的に遷移金属触媒の使用が推奨されているのにも関わらず、系の酸化剤成分及び還元剤成分として有機試剤を用いると、試剤（Ｏ）と試剤（Ｒ）とを単に組み合わせることで最適な重合反応速度が得られ、その結果フルオロエラストマー（Ａ）の特性に悪影響を及ぼし得る混入遷移金属によるフルオロエラストマー（Ａ）の汚染を有利には回避できることを見出した。
【００４３】
通常、本発明の方法には界面活性剤が添加されていない実施形態も包含し得るが、界面活性剤存在下での重合も含まれる。
【００４４】
界面活性剤の選択は、水相中でポリマー粒子が十分安定化されるように当業者によって行われるであろう。フッ素化界面活性剤と水素化界面活性剤のいずれも用いることができる。
【００４５】
通常はフッ素化界面活性剤、好ましくはフルオロエーテルカルボン酸又は塩の界面活性剤（１つ以上のエーテル酸素を含有する）が用いられる。少なくとも１種のフッ化ポリエーテルカルボン酸又は塩である界面活性剤と、イオン性基がない少なくとも１種のフッ素化液（例えばパーフルオロポリエーテルオイル）とを含有する、予め混合されている混合物も同様に用いることができ、これは一般的にマイクロエマルションと呼ばれている。
【００４６】
本発明の重合方法は、通常５〜２００℃、好ましくは２０〜１５０℃の範囲の温度で行われる。
【００４７】
特に好ましくは７０〜９０℃の温度である。
【００４８】
本重合方法は、通常２〜８０ｂａｒ、好ましくは５〜６０ｂａｒの範囲の圧力で行われる。
【００４９】
特に好ましくは３０〜４０ｂａｒの圧力である。
【００５０】
本発明の方法では、有利には連鎖移動剤を用いることができる。用いることのできる連鎖移動剤の例としては、ジメチルエーテル、メチル  ｔ−ブチルエーテル、エタンやプロパンやｎ−ペンタンなどの１〜５の炭素原子を有するアルカン、ＣＣｌ４やＣＨＣｌ３やＣＨ２Ｃｌ２などのハロゲン化炭化水素、及びＣＨ２Ｆ−ＣＦ３（Ｒ１３４ａ）などのフッ化炭化水素化合物が挙げられる。更に、酢酸エステルやマロン酸エステルのようなエステルも本発明の方法における連鎖移動剤として効果的であり得る。
【００５１】
本発明のある好ましい実施形態によれば、フルオロエラストマーポリマー鎖の末端基としてヨウ素及び／又は臭素である硬化部位を含有するフルオロエラストマー（Ａ）を有利には得るために、本発明の方法における連鎖移動剤としてヨウ素及び／又は臭素含有化合物が用いられる。この実施形態にかかるフルオロエラストマーは、通常、
−  ヨウ化及び／又は臭化連鎖移動剤（好適な鎖−鎖移動剤は、通常式Ｒｆ（Ｉ）ｘ（Ｂｒ）ｙで表され、Ｒｆが１〜８個の炭素原子を有する（パー）フルオロアルキル又は（パー）フルオロクロロアルキルであり、ｘ及びｙが１≦ｘ＋ｙ≦２を満たす０〜２の整数であるものである（例えば、米国特許第４２４３７７０号明細書（ＤＡＩＫＩＮ  ＩＮＤ  ＬＴＤ、１９８１年１月６日）及び米国特許第４９４３６２２号明細書（ＮＩＰＰＯＮ  ＭＥＫＴＲＯＮ  ＫＫ、１９９０年７月２４日）を参照））、
−  特には米国特許第５１７３５５３号明細書（ＡＵＳＩＭＯＮＴ  ＳＲＬ）１２／２２／１９９２に記載されているものなどの、アルカリ金属又はアルカリ土類金属のヨウ化物及び／又は臭化物、
のうちのいずれかをフルオロエラストマー製造中に重合媒体中へ添加することによって得られる。
【００５２】
上述したように、試剤（Ｏ）は前記重合媒体中でのみ、試剤（Ｒ）と、あるいは場合により試剤（Ｒ）と接触することが必要である。
【００５３】
試剤（Ｐ）が存在する場合、試剤（Ｐ）と試剤（Ｒ）は重合媒体中に互いに別々に供給されてもよいが、これらは１つの混合物として、好ましくは試剤（Ｐ）と試剤（Ｒ）の水性溶液として、供給されてもよい。
【００５４】
ただし、少なくとも一部の試剤（Ｏ）又は少なくとも一部の試剤（Ｒ）及び／又は（Ｐ）（存在する場合）が重合開始前（例えばモノマーがない状態）に重合媒体中に入れられる実施形態も、本発明の範囲に包含される。
【００５５】
これらの実施形態によれば、少なくとも一部の試剤（Ｏ）が重合媒体中に存在する場合、試剤（Ｒ）が添加されることで反応が開始される。
【００５６】
しかし、通常、試剤（Ｏ）と、（Ｒ）と、存在する場合には試剤（Ｐ）とは、ほぼ同時に添加し始められることが理解される。
【００５７】
本発明の別の態様は、フッ化ビニリデン由来の繰り返し単位と少なくとも１種の追加的なフッ化モノマー（上で詳述）由来の繰り返し単位とを含有するフルオロエラストマー（Ａ）であって、
−  フルオロエラストマー１ｋｇあたり多くとも６０ｍｍｏｌ、好ましくは多くとも５０ｍｍｏｌ、より好ましくは多くとも４０ｍｍｏｌの量の、式−ＣＦ２Ｈ及び／又は−ＣＦ２ＣＨ３の末端基と、
−  フルオロエラストマー１ｋｇあたり多くとも５ｍｍｏｌ、好ましくは多くとも４ｍｍｏｌ、より好ましくは多くとも３ｍｍｏｌの量の、式−ＣＦ２ＣＨ２ＯＨの極性末端基と、
を含有するフルオロエラストマー（Ａ）に関する。
【００５８】
フルオロエラストマー（Ａ）は、特に本発明の方法によって製造することができる。
【００５９】
上述したように、分枝による極性末端鎖と末端基の両方が実質的に存在しないことの組み合わせは、フルオロエラストマー及びこれを含有する合成物の加工容易性と共に、機械特性（例えば引張破断強度の向上）及び密封性能（例えば低圧縮ひずみ）の向上、並びに優れた硬化挙動という目的に対して特に有利である。
【００６０】
加工容易性は特には、ＡＳＴＭ  Ｄ５０９９−キャピラリーレオメトリーを用いた加工特性測定、及び、ＡＳＴＭ  Ｄ６２０４−ロータレス剪断レオメーターを用いた未加硫レオロジー特性測定に従って測定することができる。
【００６１】
したがって、フルオロエラストマー（Ａ）は、好ましくはＶＤＦベースのコポリマーであって、ＶＤＦが以下の分類、すなわち
（ａ）テトラフルオロエチレン（ＴＦＥ）、ヘキサフルオロプロピレン（ＨＦＰ）、ヘキサフルオロイソブチレンなどのＣ２〜Ｃ８のパーフルオロオレフィン、
（ｂ）フッ化ビニル（ＶＦ）、トリフルオロエチレン（ＴｒＦＥ）、式ＣＨ２＝ＣＨ−Ｒｆ（ＲｆはＣ１〜Ｃ６のパーフルオロアルキル基）のパーフルオロアルキルエチレンなどの水素含有Ｃ２〜Ｃ８オレフィン、
（ｃ）クロロトリフルオロエチレン（ＣＴＦＥ）などの、Ｃ２〜Ｃ８の塩化及び／又は臭化及び／又はヨウ化−フルオロオレフィン、
（ｄ）式ＣＦ２＝ＣＦＯＲｆ（Ｒｆは、例えばＣＦ３、Ｃ２Ｆ５、Ｃ３Ｆ７などのＣ１〜Ｃ６の（パー）フルオロアルキル基）の（パー）フルオロアルキルビニルエーテル（ＰＡＶＥ）、
（ｅ）式ＣＦ２＝ＣＦＯＸ（Ｘは、例えばパーフルオロ−２−プロポキシプロピル基などの、カテナリー酸素原子を含有するＣ１〜Ｃ１２の（（パー）フルオロ）−オキシアルキル）の（パー）フルオロ−オキシ−アルキルビニルエーテル、
（ｆ）下記式の（パー）フルオロジオキソール
0006026511.tif 000007
（式中、Ｒｆ３、Ｒｆ４、Ｒｆ５、Ｒｆ６は互いに同じ又は異なり、独立してフッ素原子、及び、特には−ＣＦ３、−Ｃ２Ｆ５、−Ｃ３Ｆ７、−ＯＣＦ３、−ＯＣＦ２ＣＦ２ＯＣＦ３などの任意選択的に１つ以上の酸素原子を含有していてもよいＣ１〜Ｃ６の（パー）フルオロアルキル基、から選択される）、好ましくはパーフルオロジオキソール、
（ｇ）式ＣＦＸ２＝ＣＸ２ＯＣＦ２ＯＲ”ｆ（Ｒ”ｆは直鎖又は分岐のＣ１〜Ｃ６の（パー）フルオロアルキル、Ｃ５〜Ｃ６の環状（パー）フルオロアルキル、及び１〜３個のカテナリー酸素原子を含有する直鎖又は分岐のＣ２〜Ｃ６の（パー）フルオロオキシアルキルから選択され、Ｘ２＝Ｆ、Ｈである）の（パー）フルオロ−メトキシ−ビニルエーテル（以下ＭＯＶＥ）であり、好ましくはＸ２がＦでＲ”ｆが−ＣＦ２ＣＦ３（ＭＯＶＥ１）、−ＣＦ２ＣＦ２ＯＣＦ３（ＭＯＶＥ２）、又は−ＣＦ３（ＭＯＶＥ３）、
（ｈ）例えばエチレン及びプロピレンである、Ｃ２〜Ｃ８の非フッ素化オレフィン（ＯＩ）、
から選択される少なくとも１種のコモノマーと共重合されているコポリマーの中から選択される。
【００６２】
本発明のフルオロエラストマー（Ａ）は、任意選択的に、上述したような硬化部位モノマー由来の、好ましくは上述したような（ＣＳＭ−１）又は（ＣＳＭ−２）タイプのモノマー由来の、繰り返し単位を更に含有する。
【００６３】
本発明のフルオロエラストマー（Ａ）は、任意選択的に、下記一般式のビス−オレフィン［ビス−オレフィン（ＯＦ）］由来の繰り返し単位も含有する：
0006026511.tif 000008
（式中、Ｒ１、Ｒ２、Ｒ３、Ｒ４、Ｒ５、及びＲ６は、互いに同じ又は異なり、Ｈ、ハロゲン、ＲＯＦ基又はＯＲＯＦ基であり、ＲＯＦは部分的に、実質的に、又は完全にフッ素化又は塩素化されていてもよいＣ１〜Ｃ５のアルキルラジカルであり、Ｚは任意選択的に酸素原子を含有していてもよい、好ましくは少なくとも部分的にフッ素化された、直鎖又は分枝のＣ１〜Ｃ１８のアルキレン又はシクロアルキレンラジカル、又は、例えば欧州特許出願公開第６６１３０４Ａ号明細書（ＡＵＳＩＭＯＮＴ  ＳＰＡ、１９９５年７月５日）に記載されているような（パー）フルオロポリオキシアルキレンラジカルである）。
【００６４】
ビス−オレフィン（ＯＦ）は、好ましくは下記式（ＯＦ−１）、（ＯＦ−２）、及び（ＯＦ−３）
（ＯＦ−１）
0006026511.tif 000009
（式中、ｊは２〜１０、好ましくは４〜８の整数であり、Ｒ１、Ｒ２、Ｒ３、Ｒ４は互いに同じ又は異なり、Ｈ、Ｆ、又はＣ１〜５のアルキル又は（パー）フルオロアルキル基である）、
（ＯＦ−２）
0006026511.tif 000010
（式中、各Ａはそれぞれ互いに同じ又は異なり、独立にＦ、Ｃｌ、及びＨから選択され、各Ｂはそれぞれ互いに同じ又は異なり、独立にＦ、Ｃｌ、Ｈ、及びＯＲＢから選択され、ＲＢは部分的に、実質的に、又は完全にフッ素化又は塩素化されていてもよい分枝又は直鎖のアルキルラジカルであり、Ｅは、エーテル結合が挿入されていてもよく任意選択的にフッ素化されていてもよい、２〜１０の炭素原子を有する２価の基であり、好ましくはＥはｍが３〜５の整数である−（ＣＦ２）ｍ−基であり、好ましい（ＯＦ−２）タイプのビス−オレフィンはＦ２Ｃ＝ＣＦ−Ｏ−（ＣＦ２）５−Ｏ−ＣＦ＝ＣＦ２である）、
（ＯＦ−３）
0006026511.tif 000011
（式中、Ｅ、Ａ、及びＢは上で定義したのと同じ意味であり、Ｒ５、Ｒ６、Ｒ７は互いに同じ又は異なるＨ、Ｆ、Ｃ１〜５のアルキル基、又はＣ１〜５の（パー）フルオロアルキル基である）、
に従うものからなる群から選択される。
【００６５】
本発明の目的に好適なフルオロエラストマー（Ａ）の具体的な組成の中でも、以下の組成、すなわち
（ｉ）フッ化ビニリデン（ＶＤＦ）３５〜８５％、ヘキサフルオロプロペン（ＨＦＰ)１０〜４５％、テトラフルオロエチレン（ＴＦＥ）０〜３０％、パーフルオロアルキルビニルエーテル（ＰＡＶＥ）０〜１５％、ビス−オレフィン（ＯＦ）０〜５％、
（ｉｉ）フッ化ビニリデン（ＶＤＦ）５０〜８０％、パーフルオロアルキルビニルエーテル（ＰＡＶＥ）５〜５０％、テトラフルオロエチレン（ＴＦＥ）０〜２０％、ビス−オレフィン（ＯＦ）０〜５％、
（ｉｉｉ）フッ化ビニリデン（ＶＤＦ）２０〜３０％、Ｃ２〜Ｃ８の非フッ素化オレフィン（ＯＩ）１０〜３０％、ヘキサフルオロプロペン（ＨＦＰ)及び／又はパーフルオロアルキルビニルエーテル（ＰＡＶＥ）１８〜２７％、テトラフルオロエチレン（ＴＦＥ）１０〜３０％、ビス−オレフィン（ＯＦ）０〜５％、
（ｉｖ）テトラフルオロエチレン（ＴＦＥ）５０〜８０％、パーフルオロアルキルビニルエーテル（ＰＡＶＥ）２０〜５０％、ビス−オレフィン（ＯＦ）０〜５％、
（ｖ）テトラフルオロエチレン（ＴＦＥ）４５〜６５％、Ｃ２〜Ｃ８の非フッ素化オレフィン（ＯＩ）２０〜５５％、フッ化ビニリデン０〜３０％、ビス−オレフィン（ＯＦ）０〜５％、
（ｖｉ）テトラフルオロエチレン（ＴＦＥ）３２〜６０％モル％、Ｃ２〜Ｃ８の非フッ素化オレフィン（ＯＩ）１０〜４０％、パーフルオロアルキルビニルエーテル（ＰＡＶＥ）２０〜４０％、フルオロビニルエーテル（ＭＯＶＥ）０〜３０％、ビス−オレフィン（ＯＦ）０〜５％、
（ｖｉｉ）テトラフルオロエチレン（ＴＦＥ）３３〜７５％、パーフルオロアルキルビニルエーテル（ＰＡＶＥ）１５〜４５％、フッ化ビニリデン（ＶＤＦ）５〜３０％、ヘキサフルオロプロペンＨＦＰ０〜３０％、ビス−オレフィン（ＯＦ）０〜５％、
（ｖｉｉｉ）フッ化ビニリデン（ＶＤＦ）３５〜８５％、フルオロビニルエーテル（ＭＯＶＥ）５〜４０％、パーフルオロアルキルビニルエーテル（ＰＡＶＥ）０〜３０％、テトラフルオロエチレン（ＴＦＥ）０〜４０％、ヘキサフルオロプロペン（ＨＦＰ）０〜３０％、ビス−オレフィン（ＯＦ）０〜５％、
（ｉｘ）テトラフルオロエチレン（ＴＦＥ）２０〜７０％、フルオロビニルエーテル（ＭＯＶＥ）３０〜８０％、パーフルオロアルキルビニルエーテル（ＰＡＶＥ）０〜５０％、ビス−オレフィン（ＯＦ）０〜５％、
を挙げることができる（モル％）。
【００６６】
本発明は、加工物品製造のための上述したようなフルオロエラストマー（Ａ）の使用にも関する。
【００６７】
フルオロエラストマー（Ａ）は、その後に例えば成形（射出成形、押出成形）、カレンダー成形、又は押出しすることによって、所望の形状の物品に加工することができる。これは、有利にはそれ自身の加工中及び／又はそれに続く工程（後処理又はポストキュア）中に加硫（硬化）されて、相対的に柔らかくて弱いフルオロエラストマー（Ａ）から、非粘着性で強固で不溶性で耐化学性及び耐熱性の硬化フルオロエラストマー（Ａ）からなる完成品へと有利には変換される。
【００６８】
本発明のフルオロエラストマー（Ａ）は、有利には過酸化物による硬化方法、イオンによる方法、スズ触媒による硬化、又は過酸化物／イオンを組み合わせた方法によって硬化される。
【００６９】
過酸化物による硬化は、典型的には、熱分解によってラジカルを発生することができる適切な過酸化物の添加による公知の技術に従って行われる。通常有機過酸化物が用いられる。
【００７０】
したがって、本発明の更なる目的は、上述のようなフルオロエラストマー（Ａ）と少なくとも１種の過酸化物、典型的には有機過酸化物とを含有する過酸化物硬化型組成物である。
【００７１】
最も一般的に用いられている過酸化物の中でも、例えばジ−ｔｅｒｔ−ブチルペルオキシド及び２，５−ジメチル−２，５−ビス（ｔｅｒｔ−ブチルぺルオキシ）ヘキサンなどのジアルキルペルオキシド、ジクミルペルオキシド、ジベンゾイルペルオキシド、ジ−ｔｅｒｔ−ブチルぺルオキシ安息香酸、ビス［１，３−ジメチル−３−（ｔｅｒｔ−ブチルぺルオキシ）ブチル］カーボネート、を挙げることができる。他の好適な過酸化物系は特に、欧州特許出願公開第１３６５９６Ａ号明細書（ＭＯＮＴＥＤＩＳＯＮ  ＳＰＡ、１９８５年４月１０日）及び欧州特許出願公開第４１０３５１Ａ号明細書（ＡＵＳＩＭＯＮＴ  ＳＲＬ、１９９１年１月３０日）に記載されており、これらの内容は参照によって本明細書に包含される。
【００７２】
上述したような過酸化物硬化型組成物中に通常含まれる他の成分は以下のものである。
（ａ）ポリマーに対して通常０．５〜１０重量％であり、好ましくは１〜７重量％の量である硬化助剤。これらの試剤の中でも、シアヌル酸トリアリル、イソシアヌル酸トリアリル（ＴＡＩＣ）、トリス（ジアリルアミン）−ｓ−トリアジン、亜リン酸トリアリル、Ｎ，Ｎ−ジアリルアクリルアミド、Ｎ，Ｎ，Ｎ’，Ｎ’−テトラアリルマロンアミド、トリビニルイソシアヌレート、２，４，６−トリビニルメチルトリシロキサン、上述したようなビス−オレフィン（ＯＦ）、特には欧州特許出願公開第８６０４３６Ａ号明細書（ＡＵＳＩＭＯＮＴ  ＳＰＡ、１９９８年８月２６日）及び国際公開第９７／０５１２２号パンフレット（ＤＵ  ＰＯＮＴ  ［ＵＳ］、１９９７年２月１３日）に記載されているものなどのエチレン性不飽和基置換トリアジン、が一般的に用いられる。上述した硬化助剤の中でも、ＴＡＩＣ及び上述したようなビス−オレフィン（ＯＦ）、より具体的には上述したような式（ＯＦ−１）のものが特に良好な結果を与えることが見出された。
（ｂ）ポリマー重量に対して１〜１５重量％であり、好ましくは２〜１０重量％の量である、例えばＭｇ、Ｚｎ、Ｃａ、又はＰｂなどの２価の金属の酸化物又は水酸化物から選択される任意選択的な金属化合物。任意選択的に弱酸の塩、例えばＢａ、Ｎａ、Ｋ、Ｐｂ、Ｃａのステアリン酸塩、安息香酸塩、炭酸塩、シュウ酸塩、又は亜リン酸塩と組み合わされてもよい。
（ｃ）特には欧州特許出願公開第７０８７９７Ａ号明細書（ＤＵ  ＰＯＮＴ、１９９６年５月１日）に記載されているような、１，８−ビス（ジメチルアミノ）ナフタレン、オクタデシルアミンなどの任意選択的な非金属酸化物タイプの酸受容体。
（ｄ）フィラー、増粘剤、顔料、酸化防止剤、安定剤、加工助剤などの、任意選択的な他の従来の添加剤。
【００７３】
イオン硬化は、フルオロエラストマー（Ａ）と、１種以上の硬化剤と、当該技術分野で公知のイオン硬化に適した１種以上の促進剤とを混合することによって行うことができる。
【００７４】
したがって、本発明の更なる目的は、上述のようなフルオロエラストマー（Ａ）と、少なくとも１種の硬化剤と、少なくとも１種の促進剤とを含有するイオン硬化型組成物である。
【００７５】
促進剤の量は通常０．０５〜５ｐｈｒであり、硬化剤の量は典型的には０．５〜１５ｐｈｒであり、好ましくは１〜６ｐｈｒである。
【００７６】
芳香族又は脂肪族のポリヒドロキシ化合物又はその塩を硬化剤として使用してもよく、これらの実施例は、特には欧州特許出願公開第３３５７０５Ａ号明細書（ＭＩＮＮＥＳＯＴＡ  ＭＩＮＩＮＧ＆ＭＦＧ［ＵＳ］＋、１９８９年１０月４日）及び米国特許第４２３３４２７号明細書（ＲＨＯＮＥ  ＰＯＵＬＥＮＣ  ＩＮＤ、１９８０年１１月１１日）に記載されている。これらの中でも、特に、ジヒドロキシ、トリヒドロキシ及びテトラヒドロキシのベンゼン、ナフタレン、又はアントラセン、並びに、脂肪族、脂環式、若しくは芳香族の２価のラジカル、又は代替的に、酸素原子、硫黄原子、又はカルボニル基で２つの芳香環が互いに連結されているビスフェノール、が挙げられる。芳香環は、１つ以上の塩素原子、フッ素原子、若しくは臭素原子、又は、カルボニル基、アルキル基、若しくはアシル基で置換されていてもよい。ビスフェノールＡＦが特に好ましい。
【００７７】
用いることのできる促進剤の例としては、４級アンモニウム塩又はホスホニウム塩（例えば欧州特許出願公開第３３５７０５Ａ号明細書（ＭＩＮＮＥＳＯＴＡ  ＭＩＮＩＮＧ＆ＭＦＧ［ＵＳ］＋、１９８９年１０月４日）及び米国特許第３８７６６５４号明細書（ＤＵ  ＰＯＮＴ、１９７５年４月８日）参照）、アミノホスホニウム塩（例えば米国特許第４２５９４６３号明細書（ＭＯＮＴＥＤＩＳＯＮ  ＳＰＡ、１９８１年３月３１日）参照）、ホスホラン（米国特許第３７５２７８７号明細書（ＤＵ  ＰＯＮＴ）８／１４／１９７３参照）、欧州特許出願公開第０１２０４６２Ａ号明細書（ＭＯＮＴＥＤＩＳＯＮ  ＳＰＡ、１９８４年３月１０日）に記載されているような式［Ａｒ３Ｐ−Ｎ＝ＰＡｒ３］＋ｎＸｎ−（Ａｒはアリール基であり、ｎ＝１又は２であり、Ｘはｎ価のアニオンである）又は例えば欧州特許出願公開第０１８２２９９Ａ号明細書（ＡＳＡＨＩ  ＣＨＥＭＩＣＡＬ  ＩＮＤ、１９８６年５月２８日）に記載されているような式［（Ｒ３Ｐ）２Ｎ］＋Ｘ−（Ｒはアリール基又はアルキル基であり、Ｘは一価のアニオンである）のイミン化合物が挙げられる。４級ホスホニウム塩及びアミノホスホニウム塩が好ましい。
【００７８】
促進剤と硬化剤とを別々に用いる代わりに、上で定義したような正荷の有機オニウム化合物のうちの１つである促進剤と、上で示した化合物、特にはジヒドロキシ又はポリヒドロキシ又はジチオール又はポリチオール化合物から選択される硬化剤との、１：２〜１：５、好ましくは１：３〜１：５のモル比である付加体を用いることもできる。この付加体は、示されたモル比の促進剤と硬化剤との反応生成物を融解することによって、又は示された量の硬化剤が補充された１：１の付加体混合物を融解することによって、得られる。任意選択的に、付加体中に含まれる促進剤に対して過剰の促進剤が存在していてもよい。
【００７９】
付加体合成のためのカチオンとして特に好ましいものは、１，１−ジフェニル−１−ベンジル−Ｎ−ジエチルホスホランアミン及びテトラブチルホスホニウムである。特に好ましいアニオンは、２つの芳香環が３〜７の炭素原子のパーフルオロアルキル基から選択される２価のラジカルを介して結合されており、パラ位にＯＨ基を有する、ビスフェノール化合物である。上述のような付加体の合成に好適な方法は、欧州特許出願公開第０６８４２７７Ａ号明細書（ＡＵＳＩＭＯＮＴ  ＳＰＡ  ［ＩＴ］、１９９５年１１月２９日）に記載されており、この全体は参照により本明細書に包含される。
【００８０】
イオン法で硬化する際に、本発明のフルオロエラストマー（Ａ）を含有するイオン硬化型組成物に通常添加される他の成分は、
ｉ）典型的にはフルオロエラストマー（Ａ）１００部あたり１〜４０部の量添加される、フッ化ビニリデンコポリマーのイオン硬化で公知のものから選択される、１種以上の鉱酸受容体、
ｉｉ）典型的にはフルオロエラストマー（Ａ）１００部あたり０．５〜１０部の量添加される、フッ化ビニリデンコポリマーのイオン硬化で公知のものから選択される、１種以上の塩基性化合物、
である。
【００８１】
項目ｉｉ）に記載されている塩基性化合物は、通常、Ｃａ（ＯＨ）２、Ｓｒ（ＯＨ）２、Ｂａ（ＯＨ）２、例えばＣａ、Ｓｒ、Ｂａ、Ｎａ、Ｋの炭酸塩、安息香酸塩、シュウ酸塩、亜リン酸塩などの弱酸の金属塩、及び上述の水酸化物と上述の金属塩との混合物、からなる群から選択される。タイプｉ）の化合物としては、ＭｇＯを挙げることができる。
【００８２】
混合物の上述の量は、フルオロエラストマー（Ａ）１００ｐｈｒ基準である。また、フィラー、増粘剤、顔料、酸化防止剤、安定剤などの他の従来の添加剤も、硬化する混合物にその際に添加してもよい。
【００８３】
上述した１種以上の過酸化物と、当該技術分野でよく知られているようなイオン硬化に好適な１種以上の硬化剤及び１種以上の促進剤とを硬化性組成物に同時に添加することによって、過酸化物硬化／イオン硬化を組み合わせて行うことができる。
【００８４】
フルオロエラストマー（Ａ）が上述したような、タイプ（ＣＳＭ−２）のシアニド基を含有するエチレン性不飽和化合物由来の繰り返し単位を含有する場合、特には米国特許第４３９４４８９号明細書（ＤＵ  ＰＯＮＴ、１９８３年７月１９日）（アリル−、プロパギル−、アレニル−のスズ硬化剤が開示）、米国特許第５７６７２０４号明細書（ＮＩＰＰＯＮ  ＭＥＫＴＲＯＮ  ＫＫ、１９９８年６月１６日）（下記式
0006026511.tif 000012
で表されるビス（アミノフェニル）化合物が開示されており、式中、Ａは１〜６の炭素原子を有するアルキリデン基又は１〜１０の炭素原子を有するパーフルオロアルキリデン基であり、Ｘ及びＹは水酸基又はアミノ基）、及び米国特許第５７８９５０９号明細書（ＤＵ  ＰＯＮＴ、１９９８年８月４日）（テトラアルキルスズ、テトラアリールスズ化合物、ビス（アミノフェノール）及びビス（アミノチオフェノール）が開示）に記載されているような、有機スズ化合物又は二芳香族アミン化合物。特には米国特許第５４４７９９３号明細書（ＤＵ  ＰＯＮＴ、１９９５年９月５日）に記載されているように、フルオロエラストマーマトリックスがヨウ素化及び／又は臭素化された末端基を含有する場合、このタイプの加硫は過酸化物タイプの加硫と組み合わせてもよい。
【００８５】
最後に、本発明は、フルオロエラストマー（Ａ）から得られる硬化製品に関する。前記硬化製品は、通常、上述したような過酸化物硬化型組成物を成形及び硬化することによって得られる。
【００８６】
参照によって本明細書に包含されているいずれかの特許、特許出願、及び刊行物の開示が用語が不明確になり得る程度に本明細書の記載と矛盾する場合は、本明細書の記載が優先される。
【００８７】
以下実施例を参照しつつ本発明をより詳細に説明するが、実施例の目的は単なる例示にすぎず、発明の範囲の限定を意図するものではない。
【実施例】
【００８８】
実施例１  ｔ−ブチルヒドロペルオキシド、アスコルビン酸、及び硫酸鉄を用いた、８５℃でのＶＤＦ／ＨＦＰコポリマーの製造
実施例１のフルオロエラストマーは以下の手順に従って製造した。すなわち、６０ｒｐｍで作動するスターラーを備えた２１ｌの横型オートクレーブに、脱気後、１１．４ｌの脱塩水と、１１４ｍｌのパーフルオロポリオキシアルキレンマイクロエマルションとを入れた。このパーフルポリオキシアルキレンマイクロエマルションは、
式ＣＦ３Ｏ（ＣＦ２−ＣＦ（ＣＦ３）Ｏ）ｎ（ＣＦ２Ｏ）ｍＣＦ２ＣＯＯＨの酸末端パーフルオロポリオキシアルキレン（ｎ／ｍ＝１０、平均分子量６００）２４．７９ｍｌと、
３０体積％のＮＨ４ＯＨ水溶液８．７１ｍｌと、
脱塩水６５．６６ｍｌと、
式ＣＦ３Ｏ（ＣＦ２−ＣＦ（ＣＦ３）Ｏ）ｎ（ＣＦ２Ｏ）ｍＣＦ３のＧＡＬＤＥＮ（登録商標）  Ｄ０２  ＰＦＰＥ（ｎ／ｍ＝２０、平均分子量４５０）１４．８４ｍｌと、
を予め混合することによって得た。
その後、オートクレーブを８５℃に加熱し、反応の全期間その温度を維持した。４８モル％のフッ化ビニリデン（ＶＤＦ)と５２モル％のヘキサフルオロプロペン（ＨＦＰ)とのモノマー気相混合物を、圧力が３７ｂａｒになるようにオートクレーブ中に導入した。
０．８９％ｗ／ｗのｔ−ブチルヒドロペルオキシド脱イオン水溶液を４２０ｍＬ／ｈの速度で入れ、それと同時かつ別個に、０．８９％ｗ／ｗのＬ−アスコルビン酸と０．２２％ｗ／ｗの硫酸鉄を同じ速度で入れた。ＶＤＦ７１．５モル％とＨＦＰ２１．５モル％とからなる混合物を供給することによって、重合中３７ｂａｒの設定圧力を一定に保った。
１５８分後、オートクレーブを冷却し、ラテックスを取り出した。ＶＤＦ７８．９モル％とＨＦＰ２１．１モル％のモルモノマー組成を有するコポリマーのラテックス３７７．４ｇ／ｌを得た。得られたフルオロエラストマーの鎖末端の特性評価は表１に示されている。
【００８９】
比較実施例２  ジ−ｔ−ブチルペルオキシドを用いた、１２１℃でのＶＤＦ／ＨＦＰコポリマーの製造
比較実施例２のフルオロエラストマーは以下の手順に従って製造した。すなわち、６０ｒｐｍで作動するスターラーを備えた２１ｌの横型オートクレーブに、脱気後、１５ｌの脱塩水と、１１４ｍｌのパーフルオロポリオキシアルキレンマイクロエマルションとを入れた。このパーフルオロポリオキシアルキレンマイクロエマルションは、
式ＣＦ３Ｏ（ＣＦ２−ＣＦ（ＣＦ３）Ｏ）ｎ（ＣＦ２Ｏ）ｍＣＦ２ＣＯＯＨの酸末端パーフルオロポリオキシアルキレン（ｎ／ｍ＝１０、平均分子量６００）２４．７９ｍｌと、
３０体積％のＮＨ４ＯＨ水溶液８．７１ｍｌと、
脱塩水６５．６６ｍｌと、
式ＣＦ３Ｏ（ＣＦ２−ＣＦ（ＣＦ３）Ｏ）ｎ（ＣＦ２Ｏ）ｍＣＦ３のＧＡＬＤＥＮ（登録商標）  Ｄ０２  ＰＦＰＥ（ｎ／ｍ＝２０、平均分子量４５０）１４．８４ｍｌと、
を予め混合することによって得た。
その後、オートクレーブを１２１℃に加熱し、反応の全期間その温度を維持した。４８モル％のフッ化ビニリデン（ＶＤＦ)と５２モル％のヘキサフルオロプロペン（ＨＦＰ)とのモノマー気相混合物を、圧力が３７ｂａｒになるようにオートクレーブ中に導入した。次いで、３３．９ｇのジ−ｔ−ブチルペルオキシド（ＤＴＢＰ）を、重合開始時に６．４４ｇ、そして９など分してモノマーの変換率が５％増加する毎に３．０５ｇずつ（変換率４５％で最終添加）、段階的に添加した。
ＶＤＦ７１．５モル％とＨＦＰ２１．５モル％とからなる混合物を供給することによって、重合中３７ｂａｒの設定圧力を一定に保った。２３０分後、オートクレーブを冷却し、ラテックスを取り出した。ＶＤＦ７８．８モル％とＨＦＰ２１．２モル％のモルモノマー組成を有するコポリマーのラテックス２７８．６ｇ／ｌを得た。得られたフルオロエラストマーの鎖末端の特性評価は表１に示されている。
【００９０】
比較実施例３  過硫酸アンモニウムを用いた、８５℃でのＶＤＦ／ＨＦＰコポリマーの製造
比較実施例３のフルオロエラストマーは以下の手順に従って製造した。すなわち、５４５ｒｐｍで作動するスターラーを備えた１０ｌの横型オートクレーブに、脱気後、５．６ｌの脱塩水を入れた。その後、オートクレーブを８５℃に加熱し、反応の全期間その温度を維持した。４８モル％のフッ化ビニリデン（ＶＤＦ)と５２モル％のヘキサフルオロプロペン（ＨＦＰ)とのモノマー気相混合物を、圧力が１９ｂａｒになるようにオートクレーブ中に導入した。
その後、４０ｇの過硫酸ジ−アンモニウムを、重合開始時に１２ｇ、変換率７０％の時に２８ｇ、の２段階で添加した（２６６０ｇのモノマー混合物が反応器に供給された）。ＶＤＦ７１．５モル％とＨＦＰ２１．５モル％とからなる混合物を供給することによって、重合中１９ｂａｒの設定圧力を一定に保った。
７７分後、オートクレーブを冷却し、ラテックスを取り出した。ＶＤＦ７８．９モル％とＨＦＰ２１．１モル％のモルモノマー組成を有するコポリマーのラテックス４６８ｇ／ｌを得た。得られたフルオロエラストマーの鎖末端の特性評価は表１に示されている。
【００９１】
フルオロエラストマー鎖末端の特性評価
鎖末端は、ＰＩＡＮＣＡ，Ｍ．，ｅｔ  ａｌ．  Ｅｎｄ  ｇｒｏｕｐｓ  ｉｎ  ｆｌｕｏｒｏｐｏｌｙｍｅｒｓ．  Ｊｏｕｒｎａｌ  ｏｆ  Ｆｌｕｒｉｎｅ  Ｃｈｅｍｉｓｔｒｙ．１９９９，ｖｏｌ．９５，ｐ．７１−８４に記載されている方法に従って測定した。各末端鎖の濃度は、ポリマー１ｋｇ当たりのモル数と、フルオロエラストマー１ｋｇ当たりのモル数の両方で示した。
【００９２】
0006026511.tif 000013
【００９３】
実施例４  ｔ−ブチルヒドロペルオキシド、アスコルビン酸及び硫酸鉄を用いた、８５℃でのＶＤＦ／ＨＦＰコポリマーの製造
１９ｒｐｍで作動するスターラーを備えた６４８３ｌの横型反応器に、脱気後、３５３８ｋｇの脱塩水と、４４．４５ｋｇのパーフルオロポリエーテルマイクロエマルションとを入れた。このパーフルオロポリエーテルマイクロエマルションは、
式ＣＦ３Ｏ（ＣＦ２−ＣＦ（ＣＦ３）Ｏ）ｎ（ＣＦ２Ｏ）ｍＣＦ２ＣＯＯＨの酸末端パーフルオロポリオキシアルキレン（ｎ／ｍ＝１０、平均分子量６００）１３．７４ｋｇ（７．６３リットル）と、
３０体積％のＮＨ４ＯＨ水溶液２．３９ｋｇ（２．６８リットル）と、
脱塩水２０．２３ｋｇと、
式ＣＦ３Ｏ（ＣＦ２−ＣＦ（ＣＦ３）Ｏ）ｎ（ＣＦ２Ｏ）ｍＣＦ３のＧＡＬＤＥＮ（登録商標）  Ｄ０２  ＰＦＰＥ（ｎ／ｍ＝２０、平均分子量４５０）８．０９ｋｇ（４．５７リットル）と、
を予め混合することによって得た。
その後、オートクレーブを８５℃に加熱した。次いで、ＨＦＰ／ＶＤＦ重量比が２．１９ｗｔ／ｗｔで圧力が３７ｂａｒになるように、ＨＦＰとＶＤＦを別々にオートクレーブ中に添加した。
０．８９％ｗ／ｗのｔ−ブチルヒドロペルオキシド脱イオン水溶液を、初期速度１３６ｋｇ／ｈ（３００ｌｂ／ｈ）の速度で入れ、それと同時かつ別個に、０．８９％ｗ／ｗのＬ−アスコルビン酸と０．２２％ｗ／ｗの硫酸鉄を同じ速度で入れた。ＶＤＦとＨＦＰとからなる混合物（ＨＦＰ／ＶＤＦ＝０．６ｗｔ／ｗｔ）を供給することによって、重合中３７ｂａｒの設定圧力を一定に保った。
酢酸エチルである連鎖移動剤（１９０ｋｇ、４１８ｌｂｓ）を、５．６重量％の水溶液として、ＶＤＦ消費量の関数として段階的に添加した。重合開始初期には温度が９０℃を超え、非常に速い反応速度が確認された。約２０〜２５分後に８５℃の設定温度まで戻り、反応は約４時間続いた。これは、ＶＤＦが約６３０ｋｇ（１３９０ｌｂｓ）変換されたことに相当する。反応器中にファウリングは見られなかった。
【００９４】
実施例５  ｔ−ブチルヒドロペルオキシド及びアスコルビン酸を用いた、８５℃でのＶＤＦ／ＨＦＰコポリマーの製造
１９ｒｐｍで作動するスターラーを備えた６４８３ｌの横型反応器に、脱気後、２７６７ｋｇの脱塩水と、実施例４で述べたような成分を混合することによって予め得た４４．４５ｋｇのパーフルオロポリエーテルマイクロエマルションとを入れた。その後、オートクレーブを８５℃に加熱した。酢酸エチルである連鎖移動剤（１８３ｋｇ）を、５．６重量％の水溶液として、ＶＤＦ消費量の関数として段階的に添加した。次いで、ＨＦＰ／ＶＤＦ重量比が２．１９ｗｔ／ｗｔで圧力が３７ｂａｒになるように、ＨＦＰとＶＤＦを別々にオートクレーブ中に添加した。
０．５９２％ｗｔ／ｗｔのｔ−ブチルヒドロペルオキシド脱イオン水溶液を、１２９ｋｇ／ｈ（２８５ｌｂ／ｈ）の速度で反応器に入れ、それと同時かつ別個に、０．５９２％ｗｔ／ｗｔのＬ−アスコルビン酸水溶液を同じ速度で入れた。約２５分後、ｔ−ブチルヒドロペルオキシド溶液とＬ−アスコルビン溶液の両方の供給速度を１４７ｋｇ／ｈ（３２５ｌｂｓ／ｈ）に上げた。ＶＤＦとＨＦＰとからなる混合物（ＨＦＰ／ＶＤＦ＝０．６ｗｔ／ｗｔ）を供給することによって、平均ＶＤＦ消費速度を約３４０ｋｇ／ｈ（約７５０ｌｂｓ／ｈ）にしつつ、重合中３７ｂａｒの設定圧力を一定に保った。
反応は約１７４分続いた。これはＶＤＦが約１２９６ｋｇ（２８５７ｌｂｓ）変換されたことに相当し、ファウリングは見られなかった。
実質的に極性末端基が含まれておらず、２２．３モル％のＨＦＰ含量を有し、ムーニー粘度（１２１℃でＭＬ１＋１０）が２１．７ＭＵである、ＶＤＦ−ＨＦＰフルオロエラストマーが得られた。